(57)【要約】  長期使用時にも摩耗が少なく安定した画像を実現できる電子写真用感光体、その製造方法および電子写真装置を提供する。  導電性基体１と、導電性基体１上に形成され、無機酸化物を含む感光層と、を備え、感光層を塗布形成するための感光層塗布液用の溶媒に対し、無機酸化物を２０質量％分散した２０質量％無機酸化物スラリーに対して、波長７８０ｎｍの光を照射したときの光の透過率が４０％以上であるものとした電子写真用感光体である。
2017110300.tif 000002
【特許請求の範囲】
【請求項１】
導電性基体と、
前記導電性基体上に形成され、無機酸化物を含む感光層と、を備え、
前記感光層を塗布形成するための感光層塗布液用の溶媒に対し、前記無機酸化物を２０質量％分散した２０質量％無機酸化物スラリーに対して、波長７８０ｎｍの光を照射したときの前記光の透過率が４０％以上である電子写真用感光体。
【請求項２】
前記２０質量％無機酸化物スラリーの粘度が、５０ｍＰａ・ｓ以下である請求項１記載の電子写真用感光体。
【請求項３】
前記無機酸化物の一次粒子径が１〜２００ｎｍである請求項１記載の電子写真用感光体。
【請求項４】
前記感光層が最表層である請求項１記載の電子写真用感光体。
【請求項５】
前記無機酸化物がシリカを主成分とする請求項１記載の電子写真用感光体。
【請求項６】
前記無機酸化物が、シリカを主成分とし、かつ、アルミニウム元素を１ｐｐｍ以上１０００ｐｐｍ以下で含有する請求項１記載の電子写真用感光体。
【請求項７】
前記無機酸化物が、シランカップリング剤で表面処理されている請求項６記載の電子写真用感光体。
【請求項８】
前記シランカップリング剤が、下記一般式（１）で示される構造を有する請求項７記載の電子写真用感光体。
（Ｒ１）ｎ−Ｓｉ−（ＯＲ２）４−ｎ                      （１）
（式中、Ｓｉはケイ素原子を表し、Ｒ１はこのケイ素原子に炭素が直接結合した形の有機基を表し、Ｒ２は有機基を表し、ｎは０〜３の整数を表す）
【請求項９】
前記シランカップリング剤が、フェニルトリメトキシシラン、ビニルトリメトキシシラン、エポキシトリメトキシシラン、メタクリルトリメトキシシラン、アミノトリメトキシシラン、ウレイドトリメトキシシラン、メルカプトプロピルトリメトキシシラン、イソシアネートプロピルトリメトキシシラン、フェニルアミノトリメトキシシラン、アクリルトリメトキシシラン、ｐ−スチリルトリメトキシシラン、３−アクリロキシプロピルトリメトキシシラン、３−メタクリロキシプロピルトリメトキシシラン、３−イソシアネートプロピルトリメトキシシラン、３−アミノプロピルトリメトキシシランおよびＮ−フェニル−３−アミノプロピルトリメトキシシランからなる群から選ばれる少なくとも一種を含む表面処理剤である請求項７記載の電子写真用感光体。
【請求項１０】
前記無機酸化物が複数種の前記シランカップリング剤で表面処理されており、最初に表面処理に用いられているシランカップリング剤が、下記一般式（１）で表される構造を有する請求項７記載の電子写真用感光体。
（Ｒ１）ｎ−Ｓｉ−（ＯＲ２）４−ｎ                      （１）
（式中、Ｓｉはケイ素原子を表し、Ｒ１はこのケイ素原子に炭素が直接結合した形の有機基を表し、Ｒ２は有機基を表し、ｎは０〜３の整数を表す）
【請求項１１】
前記感光層塗布液中に、下記一般式（２）で示される構造を有する化合物が２質量％以下含まれている請求項１記載の電子写真用感光体。
Ｓｉ（ＯＨ）ｍ（Ｒ１）ｎ（ＯＲ２）４−（ｎ＋ｍ）          （２）
（式中、Ｓｉはケイ素原子を表し、Ｒ１はこのケイ素原子に炭素が直接結合した形の有機基を表し、Ｒ２は有機基を表し、ｍは１〜４の整数、ｎは０〜３の整数を表し、ｍ＋ｎは４以下である）
【請求項１２】
前記感光層を形成するための感光層塗布液が、前記感光層塗布液用の溶媒に前記無機酸化物を一次分散してなる無機酸化物スラリーと、前記感光層塗布液用の溶媒に電荷輸送材料および樹脂バインダを溶解してなる感光層形成用液とを混合して得られる請求項１記載の電子写真用感光体。
【請求項１３】
前記感光層を形成するための感光層塗布液が、前記感光層塗布液用の溶媒に前記無機酸化物を一次分散してなる無機酸化物スラリーと、前記感光層塗布液用の溶媒に電荷輸送材料および樹脂バインダを溶解し、さらに電荷発生材料を分散させてなる感光層形成用液とを混合して得られる請求項１記載の電子写真用感光体。
【請求項１４】
前記電荷輸送材料としてアリールアミン化合物を含む請求項１２記載の電子写真用感光体。
【請求項１５】
前記電荷輸送材料として電子輸送材料を含む請求項１２記載の電子写真用感光体。
【請求項１６】
前記電荷発生材料としてフタロシアニン化合物を含む請求項１３記載の電子写真用感光体。
【請求項１７】
前記感光層を、感光層塗布液を用いて形成することにより請求項１記載の電子写真用感光体を製造する方法において、
前記感光層塗布液用の溶媒に前記無機酸化物を一次分散して無機酸化物スラリーを得る無機酸化物スラリー調製工程と、前記感光層塗布液用の溶媒に電荷輸送材料および樹脂バインダを溶解して感光層形成用液を得る感光層形成用液調製工程と、得られた前記無機酸化物スラリーと前記感光層形成用液とを混合して前記感光層塗布液を得る感光層塗布液調製工程と、を含む電子写真用感光体の製造方法。
【請求項１８】
請求項１記載の電子写真用感光体が搭載されてなる電子写真装置。
【請求項１９】
感光層を形成するために用いられ、無機酸化物スラリーと感光層形成用液とが混合されてなる感光層塗布液であって、
前記無機酸化物スラリーが、前記感光層塗布液用の溶媒に無機酸化物を一次分散したものであり、
前記感光層形成用液が、前記溶媒に電荷輸送材料および樹脂バインダを溶解したものであり、かつ、
前記無機酸化物を前記溶媒に対し２０質量％分散して得られる２０質量％無機酸化物スラリーに対し、波長７８０ｎｍの光を照射したときの前記光の透過率が、４０％以上である感光層塗布液。
【発明の詳細な説明】
【技術分野】
【０００１】
本発明は、電子写真方式のプリンターや複写機、ファックスなどに用いられる電子写真用感光体（以下、単に「感光体」とも称する）、その製造方法および電子写真装置に関し、特には、特定の無機酸化物を感光層に有することにより優れた耐摩耗性や電気特性の安定性を実現できる電子写真用感光体、その製造方法および電子写真装置に関する。
【背景技術】
【０００２】
電子写真用感光体は、導電性基体上に、光導電機能を有する感光層を設置した構造を基本構造とする。近年、電荷の発生や輸送を担う機能成分として有機化合物を用いる有機電子写真用感光体について、材料の多様性や高生産性、安全性などの利点により、研究開発が活発に進められ、複写機やプリンターなどへの適用が進められている。【０００３】
一般に、感光体には、暗所で表面電荷を保持する機能や、光を受容して電荷を発生する機能、さらには、発生した電荷を輸送する機能が必要である。かかる感光体としては、これらの機能を併せ持った単層の感光層を備えた、いわゆる単層型感光体と、主として光受容時の電荷発生の機能を担う電荷発生層と、暗所で表面電荷を保持する機能および光受容時に電荷発生層にて発生した電荷を輸送する機能を担う電荷輸送層とに機能分離した層を積層した感光層を備えた、いわゆる積層型（機能分離型）感光体とがある。【０００４】
上記感光層は、電荷発生材料および電荷輸送材料と樹脂バインダとを有機溶剤に溶解あるいは分散させた塗布液を、導電性基体上に塗布することにより形成されるのが一般的である。これら有機電子写真用感光体の、特に最表面となる層においては、紙との間や、トナー除去のためのブレードとの間に生ずる摩擦に強く、可とう性に優れ、かつ、露光の透過性が良いポリカーボネートを樹脂バインダとして使用することが多く見られる。中でも、樹脂バインダとしては、ビスフェノールＺ型ポリカーボネートが広く用いられている。樹脂バインダとして、かかるポリカーボネートを用いた技術は、例えば、特許文献１等に記載されている。【０００５】
また、近年、オフィス内のネットワーク化による印刷枚数の増加や、電子写真による軽印刷機の急発展等に伴い、電子写真方式の印字装置には、ますます高い耐摩耗性、すなわち高耐久性や高感度、高速応答性が求められるようになってきている。【０００６】
さらに、最近のカラープリンターの発展や普及率の向上に伴い、印字速度の高速化や装置の小型化および省部材化が進んでおり、様々な使用環境への対応も求められている。このような状況の中、繰り返し使用や使用環境（室温および環境）の変動による画像特性や電気特性の変動が小さい感光体に対する要求が顕著に高まっており、従来の技術では、これらの要求を同時に十分には満足できなくなってきている。【０００７】
これらの課題を解決するために、感光体最表面層の改良方法が種々提案されている。【０００８】
感光体表面の耐久性を向上するために、様々なポリカーボネート樹脂構造が提案されている。例えば、特許文献２、３では、特定構造を含むポリカーボネート樹脂が提案されているが、各種電荷輸送剤や添加材との相溶性や樹脂の溶解性に関する検討が十分でない。また、特許文献４には特定構造を含むポリカーボネート樹脂が提案されているが、嵩高い構造を持つ樹脂はポリマー同士の空間が多く、帯電時放電物質や接触部材、異物などが感光層に浸透しやすいため、十分な耐久性を得ることが難しい。耐刷性と塗工性とを向上させるために、特許文献５では特殊構造のポリカーボネートが提案されているが、組み合わせる電荷輸送材料や添加剤に関する記載が十分ではなく、長期使用時の安定的な電気特性の継続が難しい課題があった。【０００９】
特許文献６では耐摩耗性の改善の為に感光層にフィラー粒子を含有させる提案がなされているが、感光層塗布液を作製する時の粒子の凝集による感光体特性への影響や粒子の製法や不純物制御および表面処理に関する影響については十分検証されていない。また、特許文献７では焼成シリカを分散した電荷輸送層について提案されているが、シリカを溶媒に分散したスラリー液の透過率に関しては記載がない。さらに、特許文献８にはシリカに含有する金属元素に関する記載があるが、特許文献８では製造上のコストアップの要因という観点から金属元素の含有の有無についての技術思想が述べられているのみであって、分散性の向上の観点から不純物量について言及する記載はない。
【先行技術文献】
【特許文献】
【００１０】
【特許文献１】特開昭６１−６２０４０号公報
【特許文献２】特開２００４−３５４７５９号公報
【特許文献３】特開平４−１７９９６１号公報
【特許文献４】特開２００４−８５６４４号公報
【特許文献５】特開平３−２７３２５６号公報
【特許文献６】特開２００８−１７６０５４号公報
【特許文献７】特開２００２−１８２４０９号公報
【特許文献８】特開平８−１４６６４２号公報
【発明の概要】
【発明が解決しようとする課題】
【００１１】
上述のように、感光体の表面層の改良に関しては、従来より種々の技術が提案されている。しかしながら、これらの特許文献に記載された技術は実使用時の画像欠陥などに対して全てにおいて十分なものではなかった。また、感光層を塗布する際の塗布液の性質について十分検討されておらず、結果として耐久性の向上した感光体を開発するために感光層塗布液の性質をさらに向上させる必要があった。【００１２】
そこで本発明の目的は、長期使用時にも摩耗が少なく安定した画像を実現できる電子写真用感光体、その製造方法および電子写真装置を提供することにある。
【課題を解決するための手段】
【００１３】
本発明者らは、上記課題を解決するために、感光体の最表面層の材料に関して鋭意検討した結果、膜摩耗性が向上し、かつ画像欠陥の少ない、繰返し使用しても画像品質の安定性がある感光体を提供するものである。具体的には、本発明者らは、以下のような構成を適用することで良好な電子写真用感光体が得られることを見出して、本発明を完成するに至った。【００１４】
すなわち、本発明の電子写真用感光体は、導電性基体と、
前記導電性基体上に形成され、無機酸化物を含む感光層と、を備え、
前記感光層を塗布形成するための感光層塗布液用の溶媒に対し、前記無機酸化物を２０質量％分散した２０質量％無機酸化物スラリーに対して、波長７８０ｎｍの光を照射したときの前記光の透過率が４０％以上であるものである。【００１５】
本発明では、感光層に無機酸化物を含有させることにより感光層の機械的強度を向上させるものであり、感光層を形成するための溶媒に高い濃度で分散させた際に非常に高い光透過性を示す無機酸化物を用いることで、高品質な感光体を提供できることを見出したものである。【００１６】
本発明においては、前記２０質量％無機酸化物スラリーの粘度が、５０ｍＰａ・ｓ以下であることが好ましい。【００１７】
また、本発明においては、前記無機酸化物の一次粒子径は、溶媒に分散させた際に透過率が高く保てればよく、好ましくは１〜２００ｎｍである。【００１８】
さらにまた、本発明においては、前記感光層が最表層であることが好ましい。【００１９】
さらにまた、本発明において、前記無機酸化物は、シリカを主成分とすることが好ましく、シリカを主成分とし、かつ、アルミニウム元素を１ｐｐｍ以上１０００ｐｐｍ以下で含有することがより好ましい。さらにまた、前記無機酸化物が、シランカップリング剤で表面処理されていることが好ましい。【００２０】
本発明において、前記シランカップリング剤としては、好適には、下記一般式（１）で示される構造を有するものを用いることができる。
（Ｒ１）ｎ−Ｓｉ−（ＯＲ２）４−ｎ                      （１）
（式中、Ｓｉはケイ素原子を表し、Ｒ１はこのケイ素原子に炭素が直接結合した形の有機基を表し、Ｒ２は有機基を表し、ｎは０〜３の整数を表す）
また、前記シランカップリング剤が、フェニルトリメトキシシラン、ビニルトリメトキシシラン、エポキシトリメトキシシラン、メタクリルトリメトキシシラン、アミノトリメトキシシラン、ウレイドトリメトキシシラン、メルカプトプロピルトリメトキシシラン、イソシアネートプロピルトリメトキシシラン、フェニルアミノトリメトキシシラン、アクリルトリメトキシシラン、ｐ−スチリルトリメトキシシラン、３−アクリロキシプロピルトリメトキシシラン、３−メタクリロキシプロピルトリメトキシシラン、３−イソシアネートプロピルトリメトキシシラン、３−アミノプロピルトリメトキシシランおよびＮ−フェニル−３−アミノプロピルトリメトキシシランからなる群から選ばれる少なくとも一種を含む表面処理剤であることも好ましい。【００２１】
さらに、本発明においては、前記無機酸化物が複数種の前記シランカップリング剤で表面処理されており、最初に表面処理に用いられているシランカップリング剤が、上記一般式（１）で表される構造を有することも好ましい。さらにまた、前記感光層塗布液中に、下記一般式（２）で示される構造を有する化合物が２質量％以下含まれていることも好ましい。
Ｓｉ（ＯＨ）ｍ（Ｒ１）ｎ（ＯＲ２）４−（ｎ＋ｍ）                  （２）
（式中、Ｓｉはケイ素原子を表し、Ｒ１はこのケイ素原子に炭素が直接結合した形の有機基を表し、Ｒ２は有機基を表し、ｍは１〜４の整数、ｎは０〜３の整数を表し、ｍ＋ｎは４以下である）【００２２】
さらにまた、本発明においては、前記感光層を形成するための感光層塗布液が、前記感光層塗布液用の溶媒に前記無機酸化物を一次分散してなる無機酸化物スラリーと、前記感光層塗布液用の溶媒に電荷輸送材料および樹脂バインダを溶解してなる感光層形成用液とを混合して得られることが好ましく、また、前記感光層塗布液用の溶媒に前記無機酸化物を一次分散してなる無機酸化物スラリーと、前記感光層塗布液用の溶媒に電荷輸送材料および樹脂バインダを溶解し、さらに電荷発生材料を分散させてなる感光層形成用液とを混合して得られることも好ましい。【００２３】
この場合、前記電荷輸送材料としてアリールアミン化合物を含むことが好ましく、前記電荷輸送材料として電子輸送材料を含むことも好ましく、前記電荷発生材料としてフタロシアニン化合物を含むことも好ましい。【００２４】
本発明の電子写真用感光体の製造方法は、前記感光層を、感光層塗布液を用いて形成することにより上記電子写真用感光体を製造する方法において、
前記感光層塗布液用の溶媒に前記無機酸化物を一次分散して無機酸化物スラリーを得る無機酸化物スラリー調製工程と、前記感光層塗布液用の溶媒に電荷輸送材料および樹脂バインダを溶解して感光層形成用液を得る感光層形成用液調製工程と、得られた前記無機酸化物スラリーと前記感光層形成用液とを混合して前記感光層塗布液を得る感光層塗布液調製工程と、を含むものである。【００２５】
さらに、本発明の電子写真装置は、上記電子写真用感光体が搭載されてなるものである。【００２６】
さらにまた、本発明の感光層塗布液は、感光層を形成するために用いられ、無機酸化物スラリーと感光層形成用液とが混合されてなる感光層塗布液であって、
前記無機酸化物スラリーが、前記感光層塗布液用の溶媒に無機酸化物を一次分散したものであり、
前記感光層形成用液が、前記溶媒に電荷輸送材料および樹脂バインダを溶解したものであり、かつ、
前記無機酸化物を前記溶媒に対し２０質量％分散して得られる２０質量％無機酸化物スラリーに対し、波長７８０ｎｍの光を照射したときの前記光の透過率が、４０％以上であるものである。
【発明の効果】
【００２７】
本発明によれば、上記の条件を有する感光層を使用したことにより、安定した画像品質を継続させ、摩耗性能を制御できる感光体が得られることが明らかとなった。
これは、以下のような理由によるものと考えられる。本発明においては、感光層に無機酸化物を含有させることにより感光層の機械的強度を向上させるものであるが、従来の技術では無機酸化物を感光層溶媒に単独で分散させた場合には凝集部分が発生し、その後に電荷輸送材料や樹脂成分と混合した際の分散では樹脂成分が加わることによる粘性の向上により十分な分散ができず、結果として画像上に微小な欠陥を伴う感光体となる欠点があった。これに対し本発明においては、感光層溶媒に対し高い濃度で無機酸化物を分散した際に非常に高い光透過性を示すことから、無機酸化物が均一な分散状態を示しており、一次粒子に近い状態で溶媒和状態を保持している。すなわち、本発明では、無機酸化物が高濃度状態で溶媒に分散していてもスラリー（分散液）の粘度が低く、結果として他の感光層の構成成分を溶解させた塗布液との混合が容易となるので、混合させる際の凝集性も低減されることで、より高品質な感光体を提供できるものである。
【図面の簡単な説明】
【００２８】
【図１】本発明の電子写真用感光体の一例を示す模式的断面図であり、（ａ）は負帯電型の積層型電子写真用感光体、（ｂ）は正帯電型の単層型電子写真用感光体、（ｃ）は正帯電型の積層型電子写真用感光体をそれぞれ示す。
【図２】本発明に係る電子写真装置の一例を示す概略構成図である。
【図３】本発明の感光体の製造方法の一例を示すフロー図である。
【発明を実施するための形態】
【００２９】
以下、本発明の電子写真用感光体の具体的な実施の形態について、図面を用いて詳細に説明する。本発明は、以下の説明により何ら限定されるものではない。
前述したように、電子写真用感光体は、積層型（機能分離型）感光体としての、いわゆる負帯電積層型感光体および正帯電積層型感光体と、主として正帯電型で用いられる単層型感光体とに大別される。図１は、本発明の電子写真用感光体の一例を示す模式的断面図であり、（ａ）は負帯電型の積層型電子写真用感光体、（ｂ）は正帯電型の単層型電子写真用感光体、（ｃ）は正帯電型の積層型電子写真用感光体をそれぞれ示す。
【００３０】
図示するように、負帯電積層型感光体においては、導電性基体１の上に、下引き層２と、電荷発生機能を備えた電荷発生層４および電荷輸送機能を備えた電荷輸送層５を有する感光層とが、順次積層されている。また、正帯電単層型感光体においては、導電性基体１の上に、下引き層２と、電荷発生および電荷輸送の両機能を併せ持つ単層型の感光層３とが、順次積層されている。さらに、正帯電積層型感光体においては、導電性基体１の上に、下引き層２と、電荷輸送機能を備えた電荷輸送層５、並びに、電荷発生および電荷輸送の両機能を備えた電荷発生層４を有する感光層とが、順次積層されている。なお、いずれのタイプの感光体においても、下引き層２は必要に応じ設ければよい。
【００３１】
本発明の感光体は、導電性基体上に少なくとも感光層を有し、この感光層が無機酸化物を含むものであって、無機酸化物が含まれる感光層を塗布形成するための感光層塗布液用の溶媒に対し、無機酸化物を２０質量％分散した２０質量％無機酸化物スラリーに対し、波長７８０ｎｍの光を照射したときの光の透過率が４０％以上である。透過率は、８０％以上であると好ましい。
【００３２】
本発明の感光体が、積層型の場合には、電荷発生層または電荷輸送層が上記無機酸化物を含む感光層であり、単層型の場合には、単層型の感光層が上記無機酸化物を含む感光層となる。特には、本発明は、上記無機酸化物を含む感光層が最表層である場合に、耐摩耗性の向上効果を良好に得られるため好ましい。
【００３３】
本発明に用いる無機酸化物としては、塗布液溶媒に分散した際の透過率が上記範囲内となるものであればよく、シリカを主成分とするものの他、アルミナ、ジルコニア、酸化チタン、酸化スズ、酸化亜鉛などが挙げられる。
【００３４】
中でも、無機酸化物としてはシリカを主成分とする無機酸化物が好ましい。シリカとして、数ｎｍから数十ｎｍ程度の粒径をもつシリカ粒子を製造する方法としては、湿式法と呼ばれる水ガラスを原料として製造する方法や、乾式法と呼ばれるクロロシラン等を気相中で反応させる方法、シリカ前駆体としてのアルコキシドを原料とする方法などが知られている。
【００３５】
ここで、シリカを表面処理する際に異種金属が不純物として多量に存在すると、通常の酸化物部位と異なる金属により欠陥を生じて、表面の電荷分布が変動し、その部位を起点として酸化物粒子の凝集性を向上させ、結果として塗布液や感光層中における凝集物の増加を引き起こすため、シリカの純度は高純度であることが好ましい。よって、無機酸化物を構成する金属元素以外の金属の含有量は、各金属元素につき１０００ｐｐｍ以下に制御することが好ましい。
【００３６】
一方で、表面処理剤を十分に反応させてシリカ表面の活性を向上するためには、ごく微量の別種金属を添加しておくことが好適である。表面処理剤はシリカの表面に存在する水酸基と反応するが、シリカが微量の他金属元素を含有すると、金属間の電気陰性度の差による影響から、シリカ表面に存在する他金属元素に隣接するシラノール基（水酸基）の反応性が向上する。この水酸基は表面処理剤との反応性が高いことから、他の水酸基より強固に表面処理剤と反応するとともに、残存すると凝集の原因となる。これらの表面処理剤の反応後に、他の水酸基に表面処理剤が反応することにより、表面処理剤の効果と表面の異種金属による表面の電荷の偏りの減少効果とにより、シリカ同士の凝集性が大きく改善されると考えられる。本発明においては、無機酸化物が微量の他金属を含有する場合、表面処理剤の反応性がより良好となり、結果として表面処理による分散性が向上するため、好ましい。
【００３７】
シリカに関しては、アルミニウム元素を１０００ｐｐｍ以下までの範囲で添加しておくと、表面処理に好適である。シリカ中のアルミニウム元素量の調整は、特開２００４−１４３０２８号公報、特開２０１３−２２４２２５号公報、特開２０１５−１１７１３８号公報等に記載されている方法を用いて行うことができるが、所望の範囲に制御できるものであれば、調製方法については特に制限はない。具体的には、シリカ表面のアルミニウム元素量をより好適に制御する方法としては、例えば、以下のような方法がある。まず、シリカ微粒子を製造する際に、目的のシリカ粒子径よりも小さい形状にシリカ粒子を成長させた後に、アルミニウム源となるアルミニウムアルコキシドを添加するなどしてシリカ表面のアルミニウム量を制御する方法がある。また、塩化アルミニウムを含む溶液中にシリカ微粒子を入れて、シリカ微粒子表面に塩化アルミニウム溶液をコートし、これを乾燥して焼成する方法や、ハロゲン化アルミニウム化合物とハロゲン化ケイ素化合物との混合ガスを反応させる方法などがある。
【００３８】
また、シリカの構造は、複数のケイ素原子と酸素原子とが環状に連なり網目状の結合構造を取ることが知られており、アルミニウム元素を含む場合、シリカの環状構造を構成する原子数が、アルミニウムを混合した効果により、通常のシリカよりも大きくなる。この効果により、アルミニウム元素を含有するシリカ表面の水酸基に対し、表面処理剤が反応する際の立体的障害が、通常のシリカ表面よりも緩和され、表面処理剤の反応性が向上して、通常のシリカに同じ表面処理剤を反応させたときよりも分散性が向上した表面処理シリカとなる。
【００３９】
なお、特許文献７等に記載されているシリカは、乾式法により製造されたものであるが、本発明の効果を持たせるために、アルミニウム元素量を制御する上では、湿式法によるシリカがより好適である。また、シリカに対するアルミニウム元素の含有量は、表面処理剤の反応性を考慮すると、１ｐｐｍ以上が好適である。
【００４０】
無機酸化物の形態としては、特に限定されないが、凝集性を低減させて均一な分散状態を得るためには、無機酸化物の真球度が０．８以上であることが好ましく、０．９以上であることがより好ましい。
【００４１】
また、無機酸化物を感光層塗布液用の溶媒に分散（一次分散）した際の粘度は、溶媒に対し２０質量％分散した際の２０質量％無機酸化物スラリーの粘度で、５０ｍＰａ・ｓ以下とすることで、好適な混合を進められることから好ましく、より好ましくは１０ｍＰａ・ｓ以下とする。
【００４２】
さらに、無機酸化物の一次粒子径は、溶媒に分散させた際に透過率が高く保てればよく、１〜２００ｎｍが好適であり、より好ましくは５〜１００ｎｍであり、さらに好ましくは１０〜５０ｎｍである。なお、分散中の粒子は一次粒子の形状でも、数個のクラスターを形成していても、透過率が上記範囲を満たす範囲であればよい。
【００４３】
また、感光層中における、無機酸化物の粒子間平均距離は、上記の溶媒に分散させた際の透過率が得られていれば特に限定されないが、結果として一次粒子径に近いことが、粒子間の相互作用により膜成分の拘束力を向上させ、膜の摩耗性の改善につながることから好ましい。具体的には、２００ｎｍ以下であることが好ましく、より好ましくは７０ｎｍ以下である。
【００４４】
また、高解像度が期待される感光体の電荷輸送層に無機酸化物を使用する際には、電荷輸送層に添加される材料に由来するα線などによる影響を考慮することが好ましい。例えば、半導体メモリ素子を例に挙げると、メモリ素子は電荷の蓄積の有無により記憶するデータの種類を保持するが、微細化によって、蓄積される電荷の大きさも小さくなって、外部から照射されるα線によって変化する程度の電荷によってデータの種類が変化してしまい、結果、予期しないデータの変化が生じてしまう。また、半導体素子に流れる電流の大きさも小さくなるため、α線により生じる電流（ノイズ）が信号の大きさと比べても相対的に大きくなってしまい誤動作が危惧される。このような現象と同様にして、感光体の電荷輸送層の電荷の動きに対する影響を考慮すると、α線発生の少ない材料を膜構成材料に使用することが、より好適である。具体的には、無機酸化物中のウランやトリウムの濃度を低減させることが効果的であり、好ましくはトリウムが３０ｐｐｂ以下、ウランが１ｐｐｂ以下である。無機酸化物中のウランやトリウム量を低減させる製法としては、例えば、特開２０１３−２２４２２５号公報等に記載があるが、これら元素の濃度を低減させることができれば、この方法には限定されない。
【００４５】
無機酸化物が本発明に係る透過率の条件を保持するためには、無機酸化物の表面に表面処理を施すことが好適である。
表面処理剤としては、上記透過率を得られるものであれば、市販の表面処理剤を用いてよい。より好ましくは、シランカップリング剤を用いる。シランカップリング剤としては、フェニルトリメトキシシラン、ビニルトリメトキシシラン、エポキシトリメトキシシラン、メタクリルトリメトキシシラン、アミノトリメトキシシラン、ウレイドトリメトキシシラン、メルカプトプロピルトリメトキシシラン、イソシアネートプロピルトリメトキシシラン、フェニルアミノトリメトキシシラン、アクリルトリメトキシシラン、ｐ−スチリルトリメトキシシラン、３−アクリロキシプロピルトリメトキシシラン、３−メタクリロキシプロピルトリメトキシシラン、３−イソシアネートプロピルトリメトキシシラン、３−アミノプロピルトリメトキシシランおよびＮ−フェニル−３−アミノプロピルトリメトキシシランなどが挙げられ、これらのうちの少なくとも一種を含むものを用いることができる。また、アルコキシドのアルキル基は、メチル基が好ましいが、それ以外にエチル基、プロピル基、ブチル基も好ましい。無機酸化物に対する表面処理剤の処理量は、処理後の無機酸化物の質量に対して表面処理剤の量が０．０１〜１０．０質量％、好ましくは０．０５〜５．０質量％となる量である。
【００４６】
本発明で用いられるシランカップリング剤としては、さらに詳しくは下記一般式（１）で示される構造を有する化合物が挙げられるが、無機粒子表面の水酸基等の反応性基と縮合反応する化合物であれば、下記化合物に限定されない。
（Ｒ１）ｎ−Ｓｉ−（ＯＲ２）４−ｎ                      （１）
（式中、Ｓｉはケイ素原子を表し、Ｒ１はこのケイ素原子に炭素が直接結合した形の有機基を表し、Ｒ２は有機基を表し、ｎは０〜３の整数を表す）
【００４７】
上記一般式（１）で表される有機ケイ素化合物において、Ｒ１としてはメチル、エチル、プロピル、ブチル、ペンチル、ヘキシル、オクチル、ドデシル等のアルキル基、フェニル、トリル、ナフチル、ビフェニル等のアリール基、γ−グリシドキシプロピル、β−（３，４−エポキシシクロヘキシル）エチル等の含エポキシ基、γ−アクリロキシプロピル、γ−メタアクリロキシプロピルの含（メタ）アクリロイル基、γ−ヒドロキシプロピル、２，３−ジヒドロキシプロピルオキシプロピル等の含水酸基、ビニル、プロペニル等の含ビニル基、γ−メルカプトプロピル等の含メルカプト基、ｐ−アミノフェニル、γ−アミノプロピル、Ｎ−β（アミノエチル）−γ−アミノプロピル、Ｎ−フェニル−３−アミノプロピル等の含アミノ基、ｍ−アミノフェニル、ｏ−アミノフェニル、γ−クロロプロピル、１，１，１−トリフルオロプロピル、ノナフルオロヘキシル、パーフルオロオクチルエチル等の含ハロゲン基、その他、ニトロ、シアノ置換アルキル基が挙げられる。また、ＯＲ２の加水分解性基としては、メトキシ、エトキシ等のアルコキシ基、ハロゲン基、アシルオキシ基が挙げられる。
【００４８】
上記一般式（１）で表されるシランカップリング剤は、単独で使用してもよいし、２種以上組み合わせて使用してもよい。また、複数種組み合わせる際には、同時に２種のカップリング剤を無機酸化物と反応させることができるが、複数種を順番に反応させることもできる。
【００４９】
また、上記一般式（１）で表されるシランカップリング剤において、ｎが２以上の場合、複数のＲ１は同一でも異なっていてもよい。同様に、ｎが２以下の場合、複数のＲ２は同一でも異なっていてもよい。また、上記一般式（１）で表される有機ケイ素化合物を２種以上で用いるとき、Ｒ１およびＲ２はそれぞれのカップリング剤で同一であってもよく、異なっていてもよい。
【００５０】
ｎが０の化合物としては、例えば、下記の化合物が挙げられる。すなわち、テトラメトキシシラン、テトラアセトキシシラン、テトラエトキシシラン、テトラアリロキシシラン、テトラプロポキシシラン、テトライソプロポキシシラン、テトラキス（２−メトキシエトキシ）シラン、テトラブトキシシラン、テトラフェノキシシラン、テトラキス（２−エチルブトキシ）シラン、テトラキス（２−エチルヘキシロキシ）シラン等が挙げられる。
【００５１】
ｎが１の化合物としては、例えば、下記の化合物が挙げられる。すなわち、メチルトリメトキシシラン、メルカプトメチルトリメトキシシラン、トリメトキシビニルシラン、エチルトリメトキシシラン、３，３，３−トリフルオロプロピルトリメトキシシラン、３−クロロプロピルトリメトキシシラン、トリエトキシシラン、３−メルカプトプロピルトリメトキシシラン、３−アミノプロピルトリメトキシシラン、２−アミノエチルアミノメチルトリメトキシシラン、メチルトリアセトキシシラン、クロロメチルトリエトキシシラン、エチルトリアセトキシシラン、フェニルトリメトキシシラン、３−アリルチオプロピルトリメトキシシラン、３−グリシドキシプロピルトリメトキシシラン、３−ブロモプロピルトリエトキシシラン、３−アリルアミノプロピルトリメトキシシラン、プロピルトリエトキシシラン、ヘキシルトリメトキシシラン、３−アミノプロピルトリエトキシシラン、Ｎ−フェニル−３−アミノプロピルトリメトキシシラン、３−メタクリロキシプロピルトリメトキシシラン、ビス（エチルメチルケトオキシム）メトキシメチルシラン、ペンチルトリエトキシシラン、オクチルトリエトキシシラン、ドデシルトリエトキシシラン等が挙げられる。
【００５２】
ｎが２の化合物としては、例えば、下記の化合物が挙げられる。すなわち、ジメトキシメチルシラン、ジメトキシジメチルシラン、ジエトキシシラン、ジエトキシメチルシラン、ジメトキシメチル−３，３，３−トリフルオロプロピルシラン、３−クロロプロピルジメトキシメチルシラン、クロロメチルジエトキシシラン、ジエトキシジメチルシラン、ジメトキシ−３−メルカプトプロピルメチルシラン、ジアセトキシメチルビニルシラン、ジエトキシメチルビニルシラン、３−アミノプロピルジエトキシメチルシラン、３−（２−アミノエチルアミノプロピル）ジメトキシメチルシラン、３−メタクリロキシプロピルジメトキシメチルシラン、３−（３−シアノプロピルチオプロピル）ジメトキシメチルシラン、３−（２−アセトキシエチルチオプロピル）ジメトキシメチルシラン、ジメトキシメチル−２−ピペリジノエチルシラン、ジブトキシジメチルシラン、３−ジメチルアミノプロピルジエトキシメチルシラン、ジエトキシメチルフェニルシラン、ジエトキシ−３−グリシドキシプロピルメチルシラン、３−（３−アセトキシプロピルチオ）プロピルジメトキシメチルシラン、ジメトキシメチル−３−ピペリジノプロピルシラン、ジエトキシメチルオクタデシルシラン等が挙げられる。
【００５３】
ｎが３の化合物としては、例えば、下記の化合物が挙げられる。すなわち、メトキシトリメチルシラン、エトキシトリメチルシラン、メトキシジメチル−３，３，３−トリフルオロプロピルシラン、３−クロロプロピルメトキシジメチルシラン、メトキシ−３−メルカプトプロピルメチルメチルシラン等が挙げられる。
【００５４】
また、本発明に係る感光層塗布液中には、シランカップリング剤の加水分解物が微量含まれていてもよい。具体的には、下記一般式（２）で示される構造を有する化合物が２質量％以下で含まれていてもよい。
Ｓｉ（ＯＨ）ｍ（Ｒ１）ｎ（ＯＲ２）４−（ｎ＋ｍ）                  （２）
（式中、Ｓｉはケイ素原子を表し、Ｒ１はこのケイ素原子に炭素が直接結合した形の有機基を表し、Ｒ２は有機基を表し、ｍは１〜４の整数、ｎは０〜３の整数を表し、ｍ＋ｎは４以下である）
【００５５】
無機酸化物が複数種の表面処理剤で表面処理されている場合、表面処理工程においては、いかなる順序で表面処理が行われているものであってもよいが、例えば、無機酸化物が複数種のシランカップリング剤で表面処理されている場合、上記一般式（１）で表される構造を有するシランカップリング剤が、最初に表面処理に用いられていることが好ましい。また、表面処理工程においては、シリカをシランカップリング剤およびオルガノシラザンで同時に表面処理してもよく、または、シリカをまずシランカップリング剤で表面処理し、次いでオルガノシラザンで表面処理してもよい。さらには、シリカをまずオルガノシラザンで表面処理し、次いでシランカップリング剤で表面処理し、さらにその後にオルガノシラザンで表面処理してもよい。
【００５６】
本発明において、２０質量％無機酸化物スラリー（無機酸化物スラリー）の透過率を計測する波長は、可視域から電子写真装置の露光に用いられるレーザー波長域までの範囲から任意に選ばれるが、電子写真装置で使用される波長７８０ｎｍでの透過率で確認することができる。
【００５７】
スラリー化に用いる溶媒は、感光層塗布液用の溶媒であれば特に限定されず、上記無機酸化物が上記透過率を満足するものであればよい。好ましくは、テトラヒドロフラン（ＴＨＦ）、１，３−ジオキソラン、テトラヒドロピラン、メチルエチルケトン、メチルイソブチルケトン、シクロヘキサノン、トルエン、塩化メチレン、１，２−ジクロロエタン、クロロベンゼン、エチレングリコール、エチレングリコールモノメチルエーテル、１，２−ジメトキシエタン等が挙げられ、これらを単独で、または、混合して用いることができるが、これらに限定されない。好ましくは、テトラヒドロフランまたはそれを含む混合溶媒を用いる。
【００５８】
本発明においては、いかなる方法であっても、攪拌すれば、混合して上記無機酸化物スラリーを得ることができる。スラリー化する際に分散に用いる分散機としては、ペイントシェーカー、ボールミルおよびサンドミルなどを挙げることができる。
【００５９】
本発明において、上記無機酸化物を含む感光層を形成するための感光層塗布液を調製する際には、まず、感光層塗布液用の溶媒に対し無機酸化物を一次分散してなる無機酸化物スラリーを作製するが、これと、感光層の他の構成成分とを混合する際には、任意の順序で溶解、分散を行うことができる。例えば、感光層が負帯電積層型の感光層であって、電荷輸送層が上記無機酸化物を含む場合には、まず、電荷輸送材料および樹脂バインダを感光層塗布液用の溶媒に溶解した感光層形成用液（電荷輸送層用液）を作製し、これを上記無機酸化物スラリーに加える方法で作製することが好ましい。この場合、感光層が正帯電単層型の感光層であって、単層型の感光層が上記無機酸化物を含む場合には、感光層形成用液として、感光層塗布液用の溶媒に電荷輸送材料および樹脂バインダを溶解し、さらに電荷発生材料を分散（二次分散）させてなるものを用いることができる。
【００６０】
（導電性基体）
導電性基体１は、感光体の電極としての役目と同時に感光体を構成する各層の支持体ともなっており、円筒状、板状、フィルム状などのいずれの形状でもよい。導電性基体１の材質としては、アルミニウム、ステンレス鋼、ニッケルなどの金属類、または、ガラス、樹脂などの表面に導電処理を施したもの等を使用できる。
【００６１】
（下引き層）
下引き層２は、樹脂を主成分とする層やアルマイトなどの金属酸化皮膜からなるものである。かかる下引き層２は、導電性基体１から感光層への電荷の注入性の制御や、導電性基体の表面の欠陥の被覆、感光層と導電性基体１との接着性の向上などの目的で、必要に応じて設けられる。下引き層２に用いられる樹脂材料としては、カゼイン、ポリビニルアルコール、ポリアミド、メラミン、セルロースなどの絶縁性高分子や、ポリチオフェン、ポリピロール、ポリアニリンなどの導電性高分子が挙げられ、これらの樹脂は単独、または、適宜組み合わせて混合して用いることができる。また、これらの樹脂に、二酸化チタン、酸化亜鉛などの金属酸化物を含有させて用いてもよい。
【００６２】
（負帯電積層型感光体）
本発明の感光体は、上記無機酸化物に係る条件を満足するものであれば、図１（ａ）〜（ｃ）に示すいずれの層構成を有するものであってもよい。好適には、本発明の感光体は負帯電積層型電子写真用感光体であって、この場合、最表層が電荷輸送層である。前述したように、負帯電積層型感光体において、感光層は、電荷発生層４および電荷輸送層５を有する。
【００６３】
負帯電積層型感光体において、電荷発生層４は、電荷発生材料の粒子が樹脂バインダ中に分散された塗布液を塗布するなどの方法により形成され、光を受容して電荷を発生する。電荷発生層４は、その電荷発生効率が高いことと同時に発生した電荷の電荷輸送層５への注入性が重要であり、電場依存性が少なく、低電場でも注入の良いことが望ましい。
【００６４】
電荷発生材料としては、Ｘ型無金属フタロシアニン、τ型無金属フタロシアニン、α型チタニルフタロシアニン、β型チタニルフタロシアニン、Ｙ型チタニルフタロシアニン、γ型チタニルフタロシアニン、アモルファス型チタニルフタロシアニン、ε型銅フタロシアニンなどのフタロシアニン化合物、各種アゾ顔料、アントアントロン顔料、チアピリリウム顔料、ペリレン顔料、ペリノン顔料、スクアリリウム顔料、キナクリドン顔料等を単独、または適宜組み合わせて用いることができ、画像形成に使用される露光光源の光波長領域に応じて好適な物質を選ぶことができる。特には、フタロシアニン化合物を好適に用いることができる。電荷発生層４は、電荷発生材料を主体として、これに電荷輸送材料などを添加して使用することも可能である。
【００６５】
電荷発生層４の樹脂バインダとしては、ポリカーボネート樹脂、ポリエステル樹脂、ポリアミド樹脂、ポリウレタン樹脂、塩化ビニル樹脂、酢酸ビニル樹脂、フェノキシ樹脂、ポリビニルアセタール樹脂、ポリビニルブチラール樹脂、ポリスチレン樹脂、ポリスルホン樹脂、ジアリルフタレート樹脂、メタクリル酸エステル樹脂の重合体および共重合体などを適宜組み合わせて使用することが可能である。
【００６６】
なお、電荷発生層４における電荷発生材料の含有量は、電荷発生層４中の固形分に対して、好適には２０〜８０質量％、より好適には３０〜７０質量％である。また、電荷発生層４における樹脂バインダの含有量は、電荷発生層４中の固形分に対して、好適には２０〜８０質量％、より好適には３０〜７０質量％である。電荷発生層４は、電荷発生機能を有すればよいので、その膜厚は一般的には１μｍ以下であり、好適には０．５μｍ以下である。
【００６７】
負帯電積層型感光体の場合、電荷輸送層５が、上記無機酸化物を含む感光層となる。負帯電積層型感光体において、電荷輸送層５は、主として上記無機酸化物と電荷輸送材料と樹脂バインダとにより構成される。
【００６８】
電荷輸送層５の樹脂バインダとしては、ポリアリレート樹脂、ビスフェノールＡ型、ビスフェノールＺ型、ビスフェノールＣ型、ビスフェノールＡ型−ビフェニル共重合体、ビスフェノールＺ型−ビフェニル共重合体などの各種ポリカーボネート樹脂を単独で、または複数種を混合して用いることができる。また、分子量の異なる同種の樹脂を混合して用いてもよい。その他、ポリフェニレン樹脂、ポリエステル樹脂、ポリビニルアセタール樹脂、ポリビニルブチラール樹脂、ポリビニルアルコール樹脂、塩化ビニル樹脂、酢酸ビニル樹脂、ポリエチレン樹脂、ポリプロピレン樹脂、アクリル樹脂、ポリウレタン樹脂、エポキシ樹脂、メラミン樹脂、シリコーン樹脂、ポリアミド樹脂、ポリスチレン樹脂、ポリアセタール樹脂、ポリスルホン樹脂、メタクリル酸エステルの重合体およびこれらの共重合体などを用いることができる。
【００６９】
なお、上記樹脂の重量平均分子量は、ポリスチレン換算によるＧＰＣ（ゲルパーミエーションクロマトグラフィ）分析において５，０００〜２５０，０００が好適であり、より好適には１０，０００〜２００，０００である。
【００７０】
また、電荷輸送層５の電荷輸送材料としては、各種ヒドラゾン化合物、スチリル化合物、ジアミン化合物、ブタジエン化合物、インドール化合物、アリールアミン化合物等を単独、あるいは適宜組み合わせて混合して用いることができる。かかる電荷輸送材料としては、例えば、以下の（ＩＩ−１）〜（ＩＩ−３０）に示すものを例示することができるが、これらに限定されるものではない。
【００７１】
2017110300.tif 000003
【００７２】
2017110300.tif 000004
【００７３】
2017110300.tif 000005
【００７４】
電荷輸送層５における無機酸化物の含有量としては、電荷輸送層５の固形分に対して１〜４０質量％、より好適には２〜３０質量％である。電荷輸送層５における樹脂バインダの含有量としては、無機酸化物を除く電荷輸送層５の固形分に対して、好適には２０〜９０質量％、より好適には３０〜８０質量％である。電荷輸送層５における電荷輸送材料の含有量としては、無機酸化物を除く電荷輸送層５の固形分に対して、好適には１０〜８０質量％、より好適には２０〜７０質量％である。
【００７５】
また、電荷輸送層５の膜厚としては、実用上有効な表面電位を維持するためには３〜５０μｍの範囲が好ましく、１５〜４０μｍの範囲がより好ましい。
【００７６】
（正帯電単層型感光体）
正帯電単層型感光体の場合、単層型感光層３が、上記無機酸化物を含む感光層となる。正帯電単層型感光体において、単層型感光層３は、主として上記無機酸化物、電荷発生材料、電荷輸送材料としての正孔輸送材料および電子輸送材料（アクセプター性化合物）、並びに、樹脂バインダからなる。
【００７７】
単層型感光層３の樹脂バインダとしては、ビスフェノールＡ型、ビスフェノールＺ型、ビスフェノールＡ型−ビフェニル共重合体、ビスフェノールＺ型−ビフェニル共重合体などの他の各種ポリカーボネート樹脂、ポリフェニレン樹脂、ポリエステル樹脂、ポリビニルアセタール樹脂、ポリビニルブチラール樹脂、ポリビニルアルコール樹脂、塩化ビニル樹脂、酢酸ビニル樹脂、ポリエチレン樹脂、ポリプロピレン樹脂、アクリル樹脂、ポリウレタン樹脂、エポキシ樹脂、メラミン樹脂、シリコーン樹脂、ポリアミド樹脂、ポリスチレン樹脂、ポリアセタール樹脂、ポリアリレート樹脂、ポリスルホン樹脂、メタクリル酸エステルの重合体およびこれらの共重合体などを用いることができる。さらに、分子量の異なる同種の樹脂を混合して用いてもよい。
【００７８】
単層型感光層３の電荷発生材料としては、例えば、フタロシアニン系顔料、アゾ顔料、アントアントロン顔料、ペリレン顔料、ペリノン顔料、多環キノン顔料、スクアリリウム顔料、チアピリリウム顔料、キナクリドン顔料等を使用することができる。これら電荷発生材料は、単独で、または、２種以上を組み合わせて使用することが可能である。特に、本発明の感光体においては、アゾ顔料としては、ジスアゾ顔料、トリスアゾ顔料、ペリレン顔料としては、Ｎ，Ｎ’−ビス（３，５−ジメチルフェニル）−３，４：９，１０−ペリレン−ビス（カルボキシイミド）、フタロシアニン系顔料としては、無金属フタロシアニン、銅フタロシアニン、チタニルフタロシアニンを用いることが好ましい。また、Ｘ型無金属フタロシアニン、τ型無金属フタロシアニン、ε型銅フタロシアニン、α型チタニルフタロシアニン、β型チタニルフタロシアニン、Ｙ型チタニルフタロシアニン、アモルファス型チタニルフタロシアニン、特開平８−２０９０２３号公報、米国特許第５７３６２８２号明細書および米国特許第５８７４５７０号明細書に記載のＣｕＫα：Ｘ線回析スペクトルにてブラッグ角２θが９．６°を最大ピークとするチタニルフタロシアニンを用いると、感度、耐久性および画質の点で著しく改善された効果を示すため、好ましい。
【００７９】
単層型感光層３の正孔輸送材料としては、例えば、ヒドラゾン化合物、ピラゾリン化合物、ピラゾロン化合物、オキサジアゾール化合物、オキサゾール化合物、アリールアミン化合物、ベンジジン化合物、スチルベン化合物、スチリル化合物、ポリ−Ｎ−ビニルカルバゾール、ポリシラン等を使用することができる。これら正孔輸送材料は、単独で、または、２種以上を組み合わせて使用することが可能である。本発明において用いられる正孔輸送材料としては、光照射時に発生する正孔の輸送能力が優れている他、電荷発生材料との組み合せにおいて好適なものが好ましい。
【００８０】
単層型感光層３の電子輸送材料（アクセプター性化合物）としては、無水琥珀酸、無水マレイン酸、ジブロモ無水琥珀酸、無水フタル酸、３−ニトロ無水フタル酸、４−ニトロ無水フタル酸、無水ピロメリット酸、ピロメリット酸、トリメリット酸、無水トリメリット酸、フタルイミド、４−ニトロフタルイミド、テトラシアノエチレン、テトラシアノキノジメタン、クロラニル、ブロマニル、ｏ−ニトロ安息香酸、マロノニトリル、トリニトロフルオレノン、トリニトロチオキサントン、ジニトロベンゼン、ジニトロアントラセン、ジニトロアクリジン、ニトロアントラキノン、ジニトロアントラキノン、チオピラン系化合物、キノン系化合物、ベンゾキノン化合物、ジフェノキノン系化合物、ナフトキノン系化合物、アントラキノン系化合物、スチルベンキノン系化合物、アゾキノン系化合物等を挙げることができる。これら電子輸送材料は、単独で、または、２種以上を組み合わせて使用することが可能である。
【００８１】
単層型感光層３における無機酸化物の含有量としては、単層型感光層３の固形分に対して１〜４０質量％、より好適には２〜３０質量％である。単層型感光層３における樹脂バインダの含有量としては、無機酸化物を除く単層型感光層３の固形分に対して、好適には１０〜９０質量％、より好適には２０〜８０質量％である。単層型感光層３における電荷発生材料の含有量は、無機酸化物を除く単層型感光層３の固形分に対して、好適には、０．１〜２０質量％、より好適には、０．５〜１０質量％である。単層型感光層３における正孔輸送材料の含有量は、無機酸化物を除く単層型感光層３の固形分に対して、好適には、３〜８０質量％、より好適には、５〜６０質量％である。単層型感光層３における電子輸送材料の含有量は、無機酸化物を除く単層型感光層３の固形分に対して、好適には、１〜５０質量％、より好適には、５〜４０質量％である。
【００８２】
単層型感光層３の膜厚は、実用的に有効な表面電位を維持するためには３〜１００μｍの範囲が好ましく、５〜４０μｍの範囲がより好ましい。
【００８３】
（正帯電積層型感光体）
前述したように、正帯電積層型感光体において、感光層は、電荷輸送層５および電荷発生層４を有する。正帯電積層型感光体の場合、電荷発生層４が最表層であり、上記無機酸化物を含む感光層となる。正帯電積層型感光体において、電荷輸送層５は、主として電荷輸送材料と樹脂バインダとにより構成される。かかる電荷輸送材料および樹脂バインダとしては、無機酸化物を除いて、負帯電積層型感光体の電荷輸送層５について挙げたものと同様の材料を用いることができる。各材料の含有量、および、電荷輸送層５の膜厚についても、無機酸化物を除いて、負帯電積層型感光体と同様とすることができる。
【００８４】
電荷輸送層５上に設けられる電荷発生層４は、主として上記無機酸化物、電荷発生材料、電荷輸送材料としての正孔輸送材料および電子輸送材料（アクセプター性化合物）、並びに、樹脂バインダからなる。電荷発生材料、正孔輸送材料、電子輸送材料および樹脂バインダとしては、単層型感光体の単層型感光層３について挙げたものと同様の材料を用いることができる。各材料の含有量、および、電荷発生層４の膜厚についても、単層型感光体の単層型感光層３と同様とすることができる。
【００８５】
本発明においては、積層型または単層型のいずれの感光層中にも、形成した膜のレベリング性の向上や潤滑性の付与を目的として、シリコーンオイルやフッ素系オイル等のレベリング剤を含有させることができる。さらに、膜硬度の調整や摩擦係数の低減、潤滑性の付与等を目的として、複数種の無機酸化物を含ませることができる。シリカ、酸化チタン、酸化亜鉛、酸化カルシウム、アルミナ、酸化ジルコニウム等の金属酸化物、硫酸バリウム、硫酸カルシウム等の金属硫酸塩、窒化ケイ素、窒化アルミニウム等の金属窒化物の微粒子、または、４フッ化エチレン樹脂等のフッ素系樹脂粒子、フッ素系クシ型グラフト重合樹脂等を含有してもよい。さらにまた、必要に応じて、電子写真特性を著しく損なわない範囲で、その他公知の添加剤を含有させることもできる。
【００８６】
また、感光層中には、耐環境性や有害な光に対する安定性を向上させる目的で、酸化防止剤や光安定剤などの劣化防止剤を含有させることができる。このような目的に用いられる化合物としては、トコフェロールなどのクロマノール誘導体およびエステル化化合物、ポリアリールアルカン化合物、ハイドロキノン誘導体、エーテル化化合物、ジエーテル化化合物、ベンゾフェノン誘導体、ベンゾトリアゾール誘導体、チオエーテル化合物、フェニレンジアミン誘導体、ホスホン酸エステル、亜リン酸エステル、フェノール化合物、ヒンダードフェノール化合物、直鎖アミン化合物、環状アミン化合物、ヒンダードアミン化合物等が挙げられる。
【００８７】
（感光体の製造方法）
本発明の製造方法は、感光層を、感光層塗布液を用いて形成することにより感光体を製造するに際して、以下の工程を含む。すなわち、図３に示すように、まず、感光層塗布液用の溶媒に無機酸化物を一次分散して無機酸化物スラリーを得（無機酸化物スラリー調製工程（Ｓ１））、感光層塗布液用の溶媒に電荷輸送材料および樹脂バインダを溶解して感光層形成用液を得（感光層形成用液調製工程（Ｓ２））、その後に、得られた無機酸化物スラリーと感光層形成用液とを混合して感光層塗布液を得るものである（感光層塗布液調製工程（Ｓ３））。これにより、長期使用時にも摩耗が少なく安定した画像を実現できる感光体を、確実に製造することが可能となる。
【００８８】
ここで、無機酸化物スラリーの調製は、前述した分散機を適宜用いて、常法に従い実施することができ、特に制限されるものではない。また、感光層形成用液および感光層塗布液の調製についても、常法に従い適宜実施することができ、特に制限されるものではない。
【００８９】
（電子写真装置）
本発明の電子写真用感光体は、上記本発明の感光体が搭載されてなるものであり、各種マシンプロセスに適用することにより所期の効果が得られるものである。具体的には、ローラやブラシなどの帯電部材を用いた接触帯電方式、コロトロンやスコロトロンなどを用いた非接触帯電方式等の帯電プロセス、並びに、非磁性一成分、磁性一成分、二成分などの現像方式を用いた接触現像および非接触現像方式などの現像プロセスにおいても、十分な効果を得ることができる。特には、本発明は、帯電部材を感光体に接触させて帯電させる接触帯電方式の帯電プロセスを備える場合に、帯電部材の接触による摩耗を抑制できる点で、有用である。
【００９０】
図２に、本発明の電子写真装置の一構成例の概略構成図を示す。図示する本発明の電子写真装置６０は、導電性基体１と、その外周面上に被覆された下引き層２および感光層３００とを含む、本発明の感光体７を搭載する。この電子写真装置６０は、感光体７の外周縁部に配置された、帯電部材２１と、この帯電部材２１に印加電圧を供給する高圧電源２２と、像露光部材２３と、現像ローラ２４１を備えた現像器２４と、給紙ローラ２５１および給紙ガイド２５２を備えた給紙部材２５と、転写帯電器（直接帯電型）２６と、から構成される。電子写真装置６０は、さらに、クリーニングブレード２７１を備えたクリーニング装置２７と、除電部材２８とを含んでもよい。また、本発明の電子写真装置６０は、カラープリンタとすることができる。
【実施例】
【００９１】
以下、本発明の具体的態様を、実施例を用いてさらに詳細に説明する。本発明はその要旨を超えない限り、以下の実施例によって限定されるものではない。【００９２】
（無機酸化物スラリーの調製）
＜製造例１〜４４＞
表１，２に示す製造例に従って、無機酸化物スラリーを調製した。具体的には、無機酸化物として、アドマテックス社製シリカ（ＹＡ０１０Ｃ（アルミニウム元素含有量５００ｐｐｍ）、ＹＡ０５０Ｃ（アルミニウム元素含有量９００ｐｐｍ）、ＹＡ１００Ｃ（アルミニウム元素含有量９００ｐｐｍ））、シリカＦ（アルミニウム元素含有量１０ｐｐｍ）、シリカＧ（アルミニウム含有量１００ｐｐｍ）を用い、表面処理剤として表１に記載の処理剤を用いて表面処理を施した表面処理シリカを準備して、感光層塗布液用のテトラヒドロフラン（ＴＨＦ）に分散（一次分散）した。製造例１、２１、３３の表面処理後の無機酸化物について、表面処理剤の量を定量したところ、処理後の無機酸化物に対してそれぞれ１．０、０．２、０．１質量％であった。その他の製造例についても同様に表面処理剤の量を定量したところ、処理後の無機酸化物の質量に対して０．０１〜１０．０質量％の範囲を満たす類似の結果を得た。【００９３】
＜比較製造例１〜１０＞
表１，２に示す製造例に従い、製造例１等と同様にして、無機酸化物として日本アエロジル社製のＡＥＲＯＳＩＬ  Ｒ７２００、Ｒ８２００（いずれもアルミニウム量１ｐｐｍ未満の乾式製法シリカ）、シリカＨ（アルミニウム含有量２０００ｐｐｍ）、住友化学社製のＡＫＰ−２０（アルミナ）、テイカ社製のＭＳＰ−０１５、ＭＴ−６００Ｂ、石原産業社製のＴＴＯ−５５（酸化チタン）を使用して、無機酸化物スラリーを調製した。【００９４】
【表１】
2017110300.tif 000006
【００９５】
【表２】
2017110300.tif 000007
【００９６】
＊１）シリカＡ：アドマテックス社製，ＹＡ０１０Ｃ，一次粒子径１０ｎｍ
＊２）シリカＢ：日本エアロジル社製，ＡＥＲＯＳＩＬ  Ｒ７２００，一次粒子径１５ｎｍ
＊３）シリカＣ：日本エアロジル社製，ＡＥＲＯＳＩＬ  Ｒ８２００，一次粒子径１５ｎｍ
＊４）アルミナ：住友化学社製，ＡＫＰ−２０，一次粒子径４６０ｎｍ
＊５）酸化チタンＡ：テイカ社製，ＭＳＰ−０１５，一次粒子径１５ｎｍ
＊６）酸化チタンＢ：テイカ社製，ＭＴ−６００Ｂ，一次粒子径５０ｎｍ
＊７）酸化チタンＣ：石原産業社製，ＴＴＯ−５５，一次粒子径４０ｎｍ
＊８）ＫＢＭ５７３：信越化学社製，Ｎ−フェニル−３−アミノプロピルトリメトキシシラン
＊９）ＫＢＭ５１０３：信越化学社製
＊１０）ＫＢＭ６０３：信越化学社製
＊１１）シリカＤ：アドマテックス社製，ＹＡ０５０Ｃ，一次粒子径５０ｎｍ
＊１２）ＫＢＭ９０３：信越化学社製
＊１３）シリカＥ：アドマテックス社製，ＹＡ１００Ｃ，一次粒子径１００ｎｍ
＊１４）シリカＦ：特開２０１５−１１７１３８号公報の試験例記載の方法に従いアルミニウム含有量１０ｐｐｍに調整したシリカ、一次粒子径１００ｎｍ
＊１５）シリカＧ：特開２０１５−１１７１３８号公報の試験例記載の方法に従いアルミニウム含有量１００ｐｐｍに調整したシリカ、一次粒子径１００ｎｍ
＊１６）シリカＨ：特開２０１５−１１７１３８号公報の試験例記載の方法に従いアルミニウム含有量２０００ｐｐｍに調整したシリカ、一次粒子径１００ｎｍ【００９７】
（負帯電積層型感光体の製造）
（実施例１）
アルコール可溶性ナイロン（東レ（株）製、商品名「ＣＭ８０００」）５質量部と、アミノシラン処理された酸化チタン微粒子５質量部とを、メタノール９０質量部に溶解、分散させて、塗布液１を調製した。導電性基体１としての外径３０ｍｍのアルミニウム製円筒の外周に、下引き層として、この塗布液１を浸漬塗工し、温度１００℃で３０分間乾燥して、膜厚３μｍの下引き層２を形成した。【００９８】
電荷発生材料としてのＹ型チタニルフタロシアニン１質量部と、樹脂バインダとしてのポリビニルブチラール樹脂（積水化学（株）製、商品名「エスレックＢＭ−２」）１．５質量部とを、ジクロロメタン６０質量部に溶解、分散させて、塗布液２を調製した。上記下引き層２上に、この塗布液２を浸漬塗工した。温度８０℃で３０分間乾燥して、膜厚０．３μｍの電荷発生層４を形成した。【００９９】
電荷輸送材料（ＣＴＭ）としての下記構造式、
2017110300.tif 000008
で示される化合物９質量部と、樹脂バインダとしての下記構造式、
2017110300.tif 000009
で示される繰り返し単位を有する樹脂１１質量部とを、テトラヒドロフラン８０質量部に溶解した。この液を、製造例１にて調製したシリカスラリー２５質量部に添加して、塗布液３を作製した。【０１００】
上記電荷発生層４上に、この塗布液３を浸漬塗工し、温度１２０℃で６０分間乾燥して、膜厚２０μｍの電荷輸送層５を形成し、負帯電積層型感光体を作製した。【０１０１】
（実施例２〜２５）
実施例１で使用した製造例１のスラリー液の種類と量または塗布液の組成を表３中の記載に従い変えた以外は、実施例１と同様の方法で感光体を作製した。【０１０２】
（実施例２６）
実施例１で使用した電荷輸送材料を下記式で示されるものに変えた以外は、実施例１と同様の方法で感光体を作製した。
2017110300.tif 000010
【０１０３】
（実施例２７）
実施例１で使用した電荷輸送材料を下記式で示されるものに変えた以外は、実施例１と同様の方法で感光体を作製した。
2017110300.tif 000011
【０１０４】
（実施例２８）
実施例１で使用した電荷輸送材料を下記式で示されるものに変えた以外は、実施例１と同様の方法で感光体を作製した。
2017110300.tif 000012
【０１０５】
（実施例２９）
実施例１で使用した電荷輸送材料を下記式で示されるものに変えた以外は、実施例１と同様の方法で感光体を作製した。
2017110300.tif 000013
【０１０６】
（実施例３０）
実施例１で使用した電荷輸送材料を下記式で示されるものに変えた以外は、実施例１と同様の方法で感光体を作製した。
2017110300.tif 000014
【０１０７】
（実施例３１）
実施例１で使用した電荷輸送材料を下記式で示されるものに変えた以外は、実施例１と同様の方法で感光体を作製した。
2017110300.tif 000015
【０１０８】
（実施例３２）
実施例１で使用した電荷輸送層の樹脂バインダを下記式で示される繰り返し構造を有するものに変えた以外は、実施例１と同様の方法で感光体を作製した。
2017110300.tif 000016
【０１０９】
（実施例３３）
実施例１で使用した電荷輸送層の樹脂バインダを下記式で示される繰り返し構造を有するものに変えた以外は、実施例１と同様の方法で感光体を作製した。
2017110300.tif 000017
【０１１０】
（実施例３４）
実施例１で使用した電荷輸送層の樹脂バインダを下記式で示される繰り返し構造を有するものに変えた以外は、実施例１と同様の方法で感光体を作製した。
2017110300.tif 000018
【０１１１】
（実施例３５）
実施例１で使用した電荷輸送層の樹脂バインダを下記式で示される繰り返し構造を有するものに変えた以外は、実施例１と同様の方法で感光体を作製した。
2017110300.tif 000019
【０１１２】
（実施例３６〜５６）
実施例１で使用した製造例１のスラリー液の種類と量または塗布液の組成を表４中の記載に従い変えた以外は、実施例１と同様の方法で感光体を作製した。【０１１３】
（実施例５７）
実施例３６で使用した電荷輸送材料を実施例２７で使用したものに変えた以外は、実施例３６と同様の方法で感光体を作製した。【０１１４】
（実施例５８）
実施例３６で使用した樹脂バインダを実施例３５で使用したものに変えた以外は、実施例３６と同様の方法で感光体を作製した。【０１１５】
（実施例５９）
実施例４８で使用した電荷輸送材料を実施例２７で使用したものに変えた以外は、実施例４８と同様の方法で感光体を作製した。【０１１６】
（実施例６０）
実施例４８で使用した樹脂バインダを実施例３５で使用したものに変えた以外は、実施例４８と同様の方法で感光体を作製した。【０１１７】
（実施例６１〜７３）
実施例１で使用した製造例１のスラリー液の種類と量を表４中の記載に従い変えた以外は、実施例１と同様の方法で感光体を作製した。【０１１８】
（比較例１〜１０）
実施例１で使用した製造例１のスラリー液の種類と量を表５中の記載に従い変えた以外は、実施例１と同様の方法で感光体を作製した。【０１１９】
（比較例１１）
実施例１で使用した製造例１のスラリー液を添加しない以外は、実施例１と同様の方法で感光体を作製した。【０１２０】
（正帯電単層型感光体の製造）
（実施例７４）
導電性基体１としての外径２４ｍｍのアルミニウム製円筒の外周に、下引き層として、塩化ビニル−酢酸ビニル−ビニルアルコール共重合体（日信化学工業（株）製、商品名「ソルバインＴＡ５Ｒ」）０．２質量部をメチルエチルケトン９９質量部に攪拌溶解させて調製した塗布液を浸漬塗工し、温度１００℃で３０分間乾燥して、膜厚０．１μｍの下引き層２を形成した。【０１２１】
電荷発生材料としてのＸ型無金属フタロシアニン０．１質量部と、正孔輸送材料としての実施例１で使用した電荷輸送材料（ＣＴＭ）８質量部と、電子輸送材料（ＥＴＭ）としての下記式、
2017110300.tif 000020
で示される化合物４質量部と、樹脂バインダとしての実施例１の電荷輸送層で使用した樹脂バインダ８質量部とを、テトラヒドロフラン８０質量部に溶解、分散させた。この液を、製造例１で調製したシリカスラリー２５質量部に添加して、塗布液を作製した。【０１２２】
この塗布液を、下引き層２上に浸漬塗工し、温度１００℃で６０分間乾燥して、膜厚２５μｍの感光層を形成し、単層型感光体を作製した。【０１２３】
（実施例７５）
実施例７４で使用したスラリー液を製造例２１のスラリー液に変えた以外は、実施例７４と同様の方法で感光体を作製した。【０１２４】
（比較例１２）
実施例７４で使用したスラリー液を比較製造例１のスラリー液に変えた以外は、実施例７４と同様の方法で感光体を作製した。【０１２５】
（比較例１３）
実施例７４で使用したスラリー液を添加しない以外は実施例７４と同様の方法で、感光体を作製した。【０１２６】
（正帯電積層型感光体の製造）
（実施例７６）
実施例３４で使用した樹脂バインダ５質量部と、実施例１で使用した電荷輸送材料５質量部とを、テロラヒドロフラン８０質量部に溶解して、塗布液を調製した。導電性基体１としての外径２４ｍｍのアルミニウム製円筒の外周に、この塗布液を浸漬塗工し、温度１２０℃で６０分間乾燥して、膜厚１５μｍの電荷輸送層を形成した。【０１２７】
電荷発生材料としてのＹ型チタニルフタロシアニン０．１質量部と、正孔輸送材料としての実施例１で使用した電荷輸送材料（ＣＴＭ）２質量部と、電子輸送材料（ＥＴＭ）としての実施例７２で使用した化合物５質量部と、実施例１で使用した樹脂バインダ１３質量部とを、１，２‐ジクロロエタン１２０質量部に溶解、分散させた。この液を、製造例１で調製したシリカスラリー２５質量部に添加して、塗布液を作製した。この塗布液を、電荷輸送層上に浸漬塗工し、温度１００℃で６０分間乾燥して、膜厚１５μｍの電荷発生層を形成して、正帯電積層型感光体を作製した。【０１２８】
（実施例７７）
実施例７６で使用したスラリー液を製造例２１のスラリー液に変えた以外は、実施例７６と同様の方法で感光体を作製した。【０１２９】
（比較例１４）
実施例７６で使用したスラリー液を比較製造例１のスラリー液に変えた以外は、実施例７６と同様の方法で感光体を作製した。【０１３０】
（比較例１５）
実施例７６で使用したスラリー液を添加しない以外は、実施例７６と同様の方法で感光体を作製した。【０１３１】
＜スラリー透過率＞
各製造例のスラリー液について、感光層塗布液用の溶媒に対し無機酸化物を２０質量％一次分散した評価用のスラリーを用意した。これらの試料を２０質量％無機酸化物スラリーと称する。光路長が１０ｍｍとなる石英セルに評価用のスラリーを入れて、波長７８０ｎｍの光を照射したときの光の透過率を分光光度計（島津製作所製  ＵＶ−３１００）にて計測した。これら光の透過率をスラリー透過率とも称する。計測結果を表３〜５に併せて示す。【０１３２】
＜スラリー液粘度＞
各製造例のスラリー液について、感光層塗布液用の溶媒に対し無機酸化物を２０質量％分散した評価用の２０質量％無機酸化物スラリーを用意した。これら２０質量％無機酸化物スラリーの２０℃における粘度を、振動式粘度計（ＳＥＫＯＮＩＣ製ＶＩＳＣＯＭＡＴＥ  ＶＭ−１０Ａ）にて計測した。これら粘度をスラリー液粘度とも称する。計測結果を表３〜５に併せて示す。【０１３３】
＜感光体の評価＞
上述した実施例１〜７７および比較例１〜１５で作製した感光体の電気特性を、下記の方法で評価した。評価結果を表３〜５に併せて示す。【０１３４】
＜電気特性＞
各実施例および比較例にて得られた感光体の電気特性を、ジェンテック社製のプロセスシミュレーター（ＣＹＮＴＨＩＡ９１）を使用して、以下の方法で評価した。
実施例１〜７３および比較例１〜１１の感光体について、温度２２℃、湿度５０％の環境下で、感光体の表面を暗所にてコロナ放電により−６５０Ｖに帯電せしめた後、帯電直後の表面電位Ｖ０を測定した。続いて、暗所で５秒間放置後、表面電位Ｖ５を測定し、下記計算式（１）、
Ｖｋ５＝Ｖ５／Ｖ０×１００                          （１）
に従って、帯電後５秒後における電位保持率Ｖｋ５（％）を求めた。次に、ハロゲンランプを光源とし、フィルターを用いて７８０ｎｍに分光した１．０μＷ／ｃｍ２の露光光を、表面電位が−６００Ｖになった時点から感光体に５秒間照射して、表面電位が−３００Ｖとなるまで光減衰するのに要する露光量をＥ１／２（μＪ／ｃｍ２）、露光後５秒後の感光体表面の残留電位をＶｒ５（Ｖ）として評価した。
実施例７４〜７７および比較例１２〜１５の感光体については、帯電電位を＋６５０Ｖとして、露光光は表面電位が＋６００Ｖになった時点から照射し、Ｅ１／２は＋３００Ｖとなるまでに要する露光量として、上記と同様に評価した。【０１３５】
＜実機特性＞
実施例１〜７３および比較例１〜１１において作製した感光体をＨＰ製プリンターＬＪ４２５０に搭載して、Ａ４用紙１００００枚を印字し、印字前後の感光体の膜厚を測定し、印字後の平均摩耗量（μｍ）について評価を実施した。また、画像欠陥の評価として、初期および１００００枚印字後における白紙上のカブリおよび黒紙濃度を観察した。カブリおよび濃度低下のない場合を良好とした。
また、実施例７４〜７７および比較例１２〜１５において作製した感光体を、ブラザー社製プリンターＨＬ−２０４０に搭載して、Ａ４用紙１００００枚を印字し、印字前後の感光体の膜厚を測定し、印字後の平均摩耗量（μｍ）について評価を実施した。併せて、上記と同様にして、初期および１００００枚印字後における白紙上のカブリおよび黒紙濃度を観察した。【０１３６】
【表３】
2017110300.tif 000021
【０１３７】
【表４】
2017110300.tif 000022
【０１３８】
【表５】
2017110300.tif 000023
【０１３９】
上記表３〜５の結果から、無機酸化物スラリーの透過率が高く、粘度が低い無機酸化物を使用した実施例１〜７７では、耐摩耗性が良好であるとともに、感光体としての電気特性が良好であり、初期も１００００枚印刷後にも画像品質が良好であることがわかる。一方、比較例１〜１５では、耐刷後の膜摩耗量が大きいか、もしくは画像にカブリが発生し、印字濃度の低下も確認された。実施例１〜７７では、メカニズムは明瞭でないが、スラリー状態での透過率が高く分散性が良好であることから、感光層とした際の膜構造が均一となり、画像の安定性に寄与しているものと考えられる。また、各実施例では、膜強度の向上から、無機酸化物を添加していない比較例に対して膜の耐摩耗性が向上していることがわかる。【０１４０】
以上により、本発明に係る透過率の条件を満足する無機酸化物を含む感光層とすることによって、摩耗を抑制しつつ、画像欠陥がない良好な画像を得る電子写真用感光体が得られることが確かめられた。
【符号の説明】
【０１４１】
１  導電性基体
２  下引き層
３  単層型感光層
４  電荷発生層
５  電荷輸送層
７  感光体
２１  帯電部材
２２  高圧電源
２３  像露光部材
２４  現像器
２４１  現像ローラ
２５  給紙部材
２５１  給紙ローラ
２５２  給紙ガイド
２６  転写帯電器（直接帯電型）
２７  クリーニング装置
２７１  クリーニングブレード
２８  除電部材
６０  電子写真装置
３００  感光層
【図１】
2017110300.tif 000024
【図２】
2017110300.tif 000025
【図３】
2017110300.tif 000026
【国際調査報告】
2017110300.tif 000027
2017110300.tif 000028
2017110300.tif 000029
2017110300.tif 000030